ИЗДЕЛИЯ, ИМЕЮЩИЕ УЛУЧШЕННЫЕ ГАЗОНЕПРОНИЦАЕМЫЕ СВОЙСТВА

1. Композиция, включающая смесь сульфомодифицированного сложного сополиэфира и полигликолевой кислоты.
2. Композиция по п.1, в которой указанный сульфомодифицированный сложный сополиэфир содержит в качестве сомономера изофталевую кислоту или 1,4-циклогександиметанол.
3. Композиция по п.2, в которой сомономером указанного сульфомодифицированного сложного сополиэфира является изофталевая кислота в пределах от около 2,5 до около 15 мол.%.
4. Композиция по п.3, в которой указанный сульфомодифицированный сложный сополиэфир содержит звенья формулы (I)
где
где n - целое число от 3 до 10 и
+
где М представляет ион щелочного металла, ион щелочноземельного металла, ион фосфония или ион аммония.
5. Композиция по п.4, где
+
+
+
6. Композиция по п.4, где М+ является Li, Na или К.
7. Композиция по п.4, в которой указанные звенья, соответствующие формуле (I), представлены в количестве по меньшей мере около 0,5 мол.%.
8. Композиция по п.1, в которой указанный сульфомодифицированный сложный сополиэфир имеет характеристическую вязкость в диапазоне от около 0,6 до 1,0.
9. Композиция по п.1, где указанная полигликолевая кислота присутствует в количестве в диапазоне от около 1 до около 10 вес.% от веса композиции.
-1
10. Композиция по п.1, в которой отношение вязкостей в расплавленном состоянии, измеренных при 275°С и 100 с указанного сульфомодифицированного сложного сополиэфира и указанной полигликолевой кислоты составляет больше, чем 1,0.
11. Способ получения емкости из композиции по п.1, включающий стадии:
а) приготовления сульфомодифицированного сложного сополиэфира, и
b) смешивания указанного сульфомодифицированного сложного сополиэфира с полигликолевой кислотой в литьевой машине для получения заготовки, и
с) формование с раздувом и вытяжкой указанной заготовки в емкость.
12. Способ по п.11, где средний размер домена полигликолевой кислоты составляет меньше, чем 100 нм в указанной заготовке.
13. Способ получения сульфомодифицированного сложного сополиэфира, включающий стадии:
1
4
1
4
а) взаимодействия терефталевой кислоты (ТА) или С-С-диалкилтерефталата; и этиленгликоля (EG); и по меньшей мере 2,0, но не более, чем 15 мол.% изофталевой кислоты (IPA) или С-С-диалкилизофталата; и по меньшей мере 0,5, но не более, чем 5,0 мол.% соединения, соответствующего формуле (II)
1
4
1
4
где R представляет собой водород, С-С-алкил или С-С-гидроксиалкил, а М - это ион щелочного металла, ион щелочноземельного металла, ион фосфония или ион аммония, и
где
где n - целое число от 3 до 10.
14. Способ получения емкости, включающий стадии:
а) сплавление сульфомодифицированного сложного сополиэфира по п.13 с полигликолевой кислотой в литьевой машине для того, чтобы сделать заготовку, и
b) формование с раздувом и вытяжкой указанной заготовки в емкость.
15. Способ по п.14, где средний размер домена полигликолевой кислоты в указанной заготовке составляет меньше, чем 100 нм.
16. Способ по п.14, где указанная полигликолевая кислота присутствует в количестве в диапазоне от около 1 до около 10 вес.% от веса композиции.
17. Способ получения смеси сульфомодифицированного сложного сополиэфира и полигликолевой кислоты, включающий стадии:
1
4
а) приготовление маточной смеси сульфомодифицированного сложного сополиэфира взаимодействием изофталевой кислоты или С-С-диалкилизофталата, или 1,4-циклогександиметанола, и соединения, соответствующего формуле (II)
1
4
1
4
где R представляет собой водород или С-С-алкил, или С-С-гидроксиалкил, и
где
где n - целое число от 3 до 10 и
где М представляет собой ион щелочного металла, ион щелочноземельного металла, ион фосфония или аммония, и
1
4
b) сплавление маточной смеси стадии а) с полигликолевой кислотой и полиэфирной смолой с получением таким образом указанной композиций сульфомодифицированного сложного сополиэфира и полигликолевой кислоты, имеющей по меньшей мере, 2,0, но не более, чем 15 мол.% изофталевой кислоты (IPA), или С-С-диалкилизофталата, или 1,4-циклогександиметанола, и по меньшей мере 0,5, но не более, чем 5,0 мол.% соединения, соответствующего формуле (II) и полигликолевой кислоты от около 1 до около 10 вес.% от веса композиции сульфомодифицированного сложного сополиэфира и полигликолевой кислоты.
18. Способ по п.17, где.
19. Способ получения заготовки, включающий приготовление композиции сульфомодифицированного сложного сополиэфира и полигликолевой кислоты по п.17, и формование литьем под давлением указанной композиции в заготовку.
20. Способ по п.19, где средний размер домена полигликолевой кислоты в указанной заготовке составляет меньше, чем 100 нм.
21. Способ получения емкости, где указанную заготовку п.19 формуют в виде емкости под давлением с раздувкой.
22. Способ получения смеси сульфомодифицированного сложного сополиэфира и полигликолевой кислоты, включающий стадии:
1
4
а) приготовление маточной смеси сульфомодифицированного сложного сополиэфира взаимодействием изофталевой кислоты или С-С-диалкилизофталата, или 1,4-циклогександиметанола, и соединения, соответствующего формуле (II)
1
4
1
4
где R это водород, С-С-алкил или С-С-гидроксиалкил, и
где
где n - целое число от 3 до 10, и
где М представляет собой ион щелочного металла, ион щелочноземельного металла, ион фосфония или ион аммония, и
b) сплавление маточной смеси стадии а) с полигликолевой кислотой для получения маточной смеси смолы, и
1
4
с) сплавление маточной смеси смолы стадии b) с сложнополиэфирной смолой с получением тем самым композиции сульфомодифицированного сложного сополиэфира и полигликолевой кислоты, имеющей по меньшей мере 2,0, но не более, чем 15 мол.% изофталевой кислоты, или 1,4-циклогександиметанола, или С-С-диалкилизофталата, и по меньшей мере 0,5, но не более, чем 5,0 мол.% соединения, соответствующего формуле (II), и от около 1 до около 10 вес.% полигликолевой кислоты в расчете на вес сульфомодифицированного сложного сополиэфира и полигликолевой кислоты.
23.Способ по п.22, где.
24. Способ получения заготовки, включающий приготовление композиции сульфомодифицированного сложного сополиэфира и полигликолевой кислоты по п.22, и экструзию в расплаве указанной композиции в заготовку.
25. Способ по п.24, где средний размер домена полигликолевой кислоты в указанной заготовке составляет меньше, чем 100 нм.
26. Способ получения емкости, где указанную заготовку формуют в емкость под давлением с раздувкой.
1
4
27. Маточная смесь смолы, включающая продукт реакции изофталевой кислоты, или С-С-диалкилизофталата, или 1,4-циклогексилдиметанола, и соединения, соответствующего формуле (II)
1
4
1
4
где R представляет собой водород, С-С-алкил или С-С-гидроксиалкил, и
где
где n - целое число от 3 до 10 и
где М представляет собой ион щелочного металла, щелочноземельного металла, ион фосфония или ион аммония.
1
4
28. Маточная смесь смолы, включающая продукт реакции изофталевой кислоты, или С-С-диалкилизофталата, или 1,4-циклогександиметанола, и соединения, соответствующего формуле (II)
1
4
1
4
где R представляет собой водород, С-С-алкил или С-С-гидроксиалкил, и
где
где n - целое число от 3 до 10 и
где М представляет собой ион щелочного металла, щелочноземельного металла, ион фосфония или ион аммония; и полигликолевую кислоту для получения указанной маточной смеси смолы.